(57)【要約】高原子番号の放射線不透過性物質を少なくとも７０重量％で含浸させ、エラストマー分子鎖の間に炭素−炭素結合を形成するため、有機過酸化物で硬化させたエラストマーマトリックス。放射線不透過性のエラストマーマトリックスは、柔軟で、軽量の、炭素−炭素結合した、多積層された対電離放射線の防護材料を作成するために使用されてよい。多積層された防護材料は、材料の伸張または破裂を回避する機械的強化布層と；経年劣化、物理的、生物学的および化学的危害に対する防護のためのみならず、材料の機械的記憶ならびに容易な洗浄、消毒および殺菌を可能にするための、追加の外側のエラストマー層とを含んでよい。これらの層は、硬化および圧力の適用の間、ニカワまたは接着剤を使用せずに、単一の、放射線不透過性のエラストマーマトリックスで融合したシート中に、直接統合されるかまたは組み込まれ、エラストマー分子は、内側のエラストマー層と外側のエラストマー層との間に、および強化層の細孔を通じて、網状の炭素−炭素結合を作り出す。多積層された材料は、医療用、歯科用および産業用の使用のための、着色された、柔軟で、軽量の、耐久性のある放射線防護物品を生成させる。
2014519426.tif 000002
【特許請求の範囲】
【請求項１】
「炭素−炭素結合を有する放射線不透過性のエラストマー材料、その調製の方法、およびその使用」、特に、放射線を防護する衣類の製造のために開発されたエラストマー材料であって、
高原子量物質を高い比率で含浸させた放射線を防護する層１０によっておよび外側の純粋なエラストマー層３０によって両側を覆われた、１つまたは複数の強化層２０を含み、前記強化層２０は、超抵抗性ポリエステル繊維もしくは布、または任意のその他の高引張繊維および布から製造され、
エラストマーマトリックスが、有機過酸化物３５によって促進され、硫黄の不在下で起こる同時連続加硫過程中に、圧力をかけることにより、多孔性の中間の層２０、放射線を防護する層１０、前記外側の柔軟な層３０を共にキャストすることにより形成され、多積層された放射線不透過性材料５０を形成することを特徴とするエラストマー材料。
【請求項２】
前記放射線不透過性物質またはその混合体は、前記エラストマーマトリックスの重量で少なくとも７０％含まれることを特徴とする請求項１に記載の「放射線不透過性のエラストマー材料」。
【請求項３】
前記放射線不透過性物質またはその混合体は、前記エラストマーマトリックスの重量で少なくとも８０％含まれることを特徴とする請求項１に記載の「放射線不透過性のエラストマー材料」。
【請求項４】
前記放射線不透過性物質またはその混合体は、前記エラストマーマトリックスの重量で少なくとも８５％含まれることを特徴とする請求項１に記載の「放射線不透過性のエラストマー材料」。
【請求項５】
前記物質は、原子番号４０以上の原子番号を有する元素からなる群から選択されることを特徴とする請求項１に記載の「放射線不透過性のエラストマー材料」。
【請求項６】
前記放射線不透過性物質は、ビスマス、タングステン、バリウム、鉛、ヨウ素、スズ、およびそれらの組み合わせからなる群から選択されることを特徴とする請求項５に記載の「放射線不透過性のエラストマー材料」。
【請求項７】
前記物質は、金属粒子、金属酸化物、金属塩、またはそれらの組み合わせであることを特徴とする請求項６に記載の「放射線不透過性のエラストマー材料」。
【請求項８】
前記放射線不透過性物質は、酸化鉛粉末であることを特徴とする請求項７に記載の「放射線不透過性のエラストマー材料」。
【請求項９】
前記エラストマーマトリックスは、少なくとも１つのエラストマー物質を約３０重量％以下含むことを特徴とする請求項１に記載の「放射線不透過性のエラストマー材料」。
【請求項１０】
前記エラストマーマトリックスは、天然および合成ゴムまたはその組み合わせからなる群から選択される少なくとも１つのエラストマー物質を含むことを特徴とする請求項１に記載の「放射線不透過性のエラストマー材料」。
【請求項１１】
前記少なくとも１つのエラストマー物質は、天然ゴム（ＮＲ）ポリイソプレン、ポリブタジエン（ＢＲ）、ポリイソプレン、ポリクロロプレン、ポリウレタン、アクリルポリマーまたはコポリマー（ＡＣＭ）、合成シリコンゴム、スチレン／ブタジエンコポリマーゴム（ＳＢＲ）、イソブチレン−イソプレンを含むブチルゴム、ニトリルブタジエンゴム（ＮＢＲ）、水素化ニトリルブタジエンゴム（ＨＮＢＲ）、スチレンエチレンブチレンスチレン（ＳＥＢＳ）、エチレンプロピレンジエンターポリマー（ＥＰＤＭ）、エチレンプロピレンコポリマー（ＥＰＭ）、ハロゲン化イソブテンイソプレンゴム（ＣＩＩＲ）、エピクロロヒドリン（ＥＣＯ）、エチレンプロピレンゴム（ＥＰＲ）、アクリロニトリルブタジエンスチレン（ＡＢＳ）、エチレン酢酸ビニル（ＥＶＡ）、飽和エチレン酢酸ビニル（ＥＶＭ）、ポリエチレン（ＰＥ）、スチレンブタジエンスチレン（ＳＢＳ）、スチレンイソプレンスチレン（ＳＩＳ）、ポリオレフィンエラストマー（ＰＯＥ）、ポリクロロプレン（ＣＲ）、熱可塑性エラストマー（ＴＰＥ）、塩素化ポリエチレン（ＣＭ）、ポリクロロトリフルオロエチレン（ＣＦＭ）、クロロスルホン化ポリエチレン（ＣＳＭ）、フルオロシリコンゴム（ＦＶＭＱ）、メチルビニルシリコンゴム（ＭＶＱ）、フェニルビニルメチルシリコンゴム（ＰＶＭＱ）、シリコンゴム（ＶＭＯ）、フェニルメチルシリコンゴム（ＰＶＭＯ）、フェニルシリコンゴム（ＰＭＯ）、フルオロカーボンエラストマー（ＦＫＭ）、およびそれらの組み合わせからなる群から選択されることを特徴とする請求項１０に記載の「放射線不透過性のエラストマー材料」。
【請求項１２】
前記エラストマーマトリックスは、天然ゴムとポリブタジエンとの組み合わせを含むことを特徴とする請求項１０に記載の軽量で柔軟なエラストマーマトリックス。
【請求項１３】
前記エラストマーマトリックスは、天然ゴムに対して約２０重量％から約７０重量％とポリブタジエン約２０重量％から約７０重量％との組み合わせを含むことを特徴とする請求項１２に記載の「放射線不透過性のエラストマー材料」。
【請求項１４】
前記エラストマーマトリックスは、天然ゴム約５０重量％からポリブタジエン約５０重量％までの組み合わせを含むことを特徴とする請求項１２に記載の「放射線不透過性のエラストマー材料」。
【請求項１５】
前記エラストマーマトリックスは、少なくとも１つの有機過酸化物またはその混合体の使用によって加硫処理されることを特徴とする請求項１に記載の「放射線不透過性のエラストマー材料」。
【請求項１６】
前記少なくとも１つの有機過酸化物は、ジクミルペルオキシド、ＢＩＳ−（ｔ−ブチルペルオキシイソプロピル）−ベンゼン、２，５−ジメチル−２，５−ジ−（ｔ−ブチルペルオキシ）−ヘキサン、１，１−ＢＩＳ−（ｔ−ブチルペルオキシ）−３，３，５−トリメチルシクロヘキサン、ジアシルペルオキシド、ＢＩＳ−（ｔ−ブチルペルオキシド）、２，５−ＢＩＳ−（ｔ−ブチルペルオキシ）−２，５−ジメチルヘキサン、ブチル−４，４−ＢＩＳ−（ｔ−ブチルペルオキシ）−バレレート、ジベンジルペルオキシド、ＢＩＳ−（２，４−ジクロロベンゾイル）−ペルオキシド、またはそれらの組み合わせからなる群から選択されることを特徴とする請求項１５に記載の「放射線不透過性のエラストマー材料」。
【請求項１７】
前記少なくとも１つの有機過酸化物は、１，１−ＢＩＳ−（ｔ−ブチルペルオキシ）−３，３，５−トリメチルシクロヘキサンであることを特徴とする請求項１６に記載の「放射線不透過性のエラストマー材料」。
【請求項１８】
前記エラストマーマトリックスは、有機過酸化物またはその混合物を約０．１重量％から約１０重量％含むことを特徴とする請求項１５に記載の「放射線不透過性のエラストマー材料」。
【請求項１９】
前記少なくとも１つの有機過酸化物またはその混合体は、前記エラストマーマトリックスのエラストマー分子鎖の間の架橋した炭素−炭素結合を促進することを特徴とする請求項１５に記載の「放射線不透過性のエラストマー材料」。
【請求項２０】
前記エラストマーマトリックスは、少なくとも１つの有機過酸化物またはその混合体を約０．１重量％から約１０重量％含むことを特徴とする請求項１に記載の「放射線不透過性のエラストマー材料」。
【請求項２１】
前記エラストマーマトリックスは、放射線に対するバリアーまたは防護として使用できることを特徴とする、請求項１に定義された「放射線不透過性のエラストマー材料の使用」。
【請求項２２】
少なくとも前記エラストマーマトリックスは、電離放射線に対するバリアーまたは防護として使用できることを特徴とする、請求項１に定義された「放射線不透過性のエラストマー材料の使用」。
【請求項２３】
前記エラストマーマトリックスは、放射Ｘ線に対するバリアーまたは防護として使用できることを特徴とする、請求項１に定義された「放射線不透過性のエラストマー材料の使用」。
【請求項２４】
前記エラストマーマトリックスは、遮蔽物、バリアー、容器、壁、れんが、ブレード、カーテン、織物、衣服、または放射線を防護する特性もしくは放射線バリアー特性を有する任意のその他の人工物を製造するために使用できることを特徴とする、請求項１に定義された「放射線不透過性のエラストマー材料の使用」。
【請求項２５】
「放射線不透過性のエラストマー材料の製造方法」であって、
（ａ）天然もしくは合成ゴムまたはその組み合わせからなる群からの少なくとも１つのエラストマー物質を選択するステップと、
（ｂ）少なくとも１つの高原子番号の放射線不透過性物質またはその混合体を選択するステップと、
（ｃ）前記エラストマー物質と高い比率で前記放射線不透過性物質を混合して、混合物を形成するステップと、
（ｄ）硫黄の不在下での前記混合物を硬化するステップと
を含むことを特徴とする方法。
【請求項２６】
前記少なくとも１つのエラストマー物質は、天然ゴム（ＮＲ）ポリイソプレン、ポリブタジエン（ＢＲ）、ポリイソプレン、ポリクロロプレン、ポリウレタン、アクリルポリマーまたはコポリマー（ＡＣＭ）、合成シリコンゴム、スチレン／ブタジエンコポリマーゴム（ＳＢＲ）、イソブチレン−イソプレンを含むブチルゴム、ニトリルブタジエンゴム（ＮＢＲ）、水素化ニトリルブタジエンゴム（ＨＮＢＲ）、スチレンエチレンブチレンスチレン（ＳＥＢＳ）、エチレンプロピレンジエンターポリマー（ＥＰＤＭ）、エチレンプロピレンコポリマー（ＥＰＭ）、ハロゲン化イソブテンイソプレンゴム（ＣＩＩＲ）、エピクロロヒドリン（ＥＣＯ）、エチレンプロピレンゴム（ＥＰＲ）、アクリロニトリルブタジエンスチレン（ＡＢＳ）、エチレン酢酸ビニル（ＥＶＡ）、飽和エチレン酢酸ビニル（ＥＶＭ）、ポリエチレン（ＰＥ）、スチレンブタジエンスチレン（ＳＢＳ）、スチレンイソプレンスチレン（ＳＩＳ）、ポリオレフィンエラストマー（ＰＯＥ）、ポリクロロプレン（ＣＲ）、熱可塑性エラストマー（ＴＰＥ）、塩素化ポリエチレン（ＣＭ）、ポリクロロトリフルオロエチレン（ＣＦＭ）、クロロスルホン化ポリエチレン（ＣＳＭ）、フルオロシリコンゴム（ＦＶＭＱ）、メチルビニルシリコンゴム（ＭＶＱ）、フェニルビニルメチルシリコンゴム（ＰＶＭＱ）、シリコンゴム（ＶＭＯ）、フェニルメチルシリコンゴム（ＰＶＭＯ）、フェニルシリコンゴム（ＰＭＯ）、フルオロカーボンエラストマー（ＦＫＭ）、およびそれらの組み合わせからなる群から選択されることを特徴とする請求項２５に記載の「方法」。
【請求項２７】
前記エラストマーマトリックスは、天然ゴムとポリブタジエンとの組み合わせを含むことを特徴とする請求項２５に記載の「方法」。
【請求項２８】
前記エラストマーマトリックスは、約２０重量％から約７０重量％の天然ゴムと約２０重量％から約７０重量％のポリブタジエンとの組み合わせを含むことを特徴とする請求項２７に記載の「方法」。
【請求項２９】
前記エラストマーマトリックスは、少なくとも約５０重量％の天然ゴムから、約５０重量％のポリブタジエンまでを含むことを特徴とする請求項２８に記載の「方法」。
【請求項３０】
前記放射線不透過性物質は、原子番号４０以上の原子番号を有する元素からなる群から選択されることを特徴とする請求項２５に記載の「方法」。
【請求項３１】
前記放射線不透過性物質は、ビスマス、タングステン、バリウム、鉛、ヨウ素、スズ、およびそれらの組み合わせからなる群から選択されることを特徴とする請求項３０に記載の「方法」。
【請求項３２】
前記放射線不透過性物質は、金属粒子、金属酸化物、金属塩、またはそれらの組み合わせであることを特徴とする請求項３０に記載の「方法」。
【請求項３３】
前記放射線不透過性物質は、酸化鉛粉末であることを特徴とする請求項３１に記載の「方法」。
【請求項３４】
前記エラストマーマトリックスは、少なくとも１つの前記エラストマー物質を約３０重量％以下含むことを特徴とする請求項２５に記載の「方法」。
【請求項３５】
前記エラストマーマトリックスは、少なくとも１つの前記放射線不透過性物質を少なくとも７０重量％含むことを特徴とする請求項２５に記載の「方法」。
【請求項３６】
前記エラストマーマトリックスは、少なくとも１つの前記放射線不透過性物質を少なくとも８０重量％含むことを特徴とする請求項２５に記載の「方法」。
【請求項３７】
前記エラストマーマトリックスは、少なくとも１つの前記放射線不透過性物質を少なくとも８５重量％含むことを特徴とする請求項２５に記載の「方法」。
【請求項３８】
前記混合物は、硫黄の不在下で硬化されることを特徴とする請求項２５に記載の「方法」。
【請求項３９】
「放射線不透過性の多積層されたエラストマー材料」であって、
少なくとも３つの層を含み、
少なくとも１つの前記層は、少なくとも１つの高原子番号の放射線不透過性物質またはその混合体を高い比率で含む軽量のエラストマーマトリックスであることを特徴とする「放射線不透過性の多積層されたエラストマー材料」。
【請求項４０】
前記層は、多孔性の中間のエラストマーマトリックスであることを特徴とする請求項３６に記載の「放射線不透過性の多積層されたエラストマー材料」。
【請求項４１】
前記多孔性の中間のマトリックスは、材料の変形および破断機械的抵抗を上昇させるために繊維性の材料から作られた強化格子であることを特徴とする請求項３７に記載の「放射線不透過性の多積層されたエラストマー材料」。
【請求項４２】
前記強化格子は、天然もしくは合成繊維またはその組み合わせから作られることを特徴とする請求項３８に記載の「放射線不透過性の多積層されたエラストマー材料」。
【請求項４３】
前記強化格子は、高引張ポリエステルまたはその混合体から形成されることを特徴とする請求項３９に記載の「放射線不透過性の多積層されたエラストマー材料」。
【請求項４４】
前記強化格子は、直径約０．０１ｍｍから約１０ｍｍの細孔を有してよいことを特徴とする請求項３８に記載の「放射線不透過性の多積層されたエラストマー材料」。
【請求項４５】
前記強化格子は、直径約０．１ｍｍから約２ｍｍの細孔を有してよいことを特徴とする請求項３８に記載の「放射線不透過性の多積層されたエラストマー材料」。
【請求項４６】
前記強化格子は、太さ約０．１ｍｍから約２ｍｍの繊維線を有してよいことを特徴とする請求項３８に記載の「放射線不透過性の多積層されたエラストマー材料」。
【請求項４７】
少なくとも１つの前記中間の多孔性マトリックスは、粘着性物質またはニカワを使用せずに、少なくとも１つの前記軽量のエラストマーマトリックスに対して堅く組み合わされてまたはキャストされることを特徴とする請求項３７に記載の「放射線不透過性の多積層されたエラストマー材料」。
【請求項４８】
少なくとも１つの前記中間の多孔性マトリックスは、加硫過程の間、圧力をかけることによって、少なくとも１つの前記軽量のエラストマーマトリックスに対して、堅く組み合わされてまたはキャストされることを特徴とする請求項３７に記載の「放射線不透過性の多積層されたエラストマー材料」。
【請求項４９】
少なくとも１つの層は、前記多積層されたエラストマー材料の外側に適用できる外側のエラストマー層であることを特徴とする請求項３６に記載の「放射線不透過性の多積層されたエラストマー材料」。
【請求項５０】
前記外側のエラストマー層は、天然もしくは合成ゴムまたは柔軟な熱可塑性物質またはそれらの組み合わせからなる群から選択されることを特徴とする請求項４９に記載の「放射線不透過性の多積層されたエラストマー材料」。
【請求項５１】
前記外側のエラストマー層は、天然ゴム（ＮＲ）ポリイソプレン、ポリブタジエン（ＢＲ）、ポリイソプレン、ポリクロロプレン、ポリウレタン、アクリルポリマーまたはコポリマー（ＡＣＭ）、シリコン合成ゴム、スチレン／ブタジエンコポリマーゴム（ＳＢＲ）、イソブチレン−イソプレンを含むブチルゴム、ニトリルブタジエンゴム（ＮＢＲ）、水素化ニトリルブタジエンゴム（ＨＮＢＲ）、スチレンエチレンブチレンスチレン（ＳＥＢＳ）、エチレンプロピレンジエンターポリマー（ＥＰＤＭ）、エチレンプロピレンコポリマー（ＥＰＭ）、ハロゲン化イソブテンイソプレンゴム（ＣＩＩＲ）、エピクロロヒドリン（ＥＣＯ）、エチレンプロピレンゴム（ＥＰＲ）、アクリロニトリルブタジエンスチレン（ＡＢＳ）、エチレン酢酸ビニル（ＥＶＡ）、飽和エチレン酢酸ビニル（ＥＶＭ）、ポリエチレン（ＰＥ）、スチレンブタジエンスチレン（ＳＢＳ）、スチレンイソプレンスチレン（ＳＩＳ）、ポリオレフィンエラストマー（ＰＯＥ）、ポリクロロプレン（ＣＲ）、熱可塑性エラストマー（ＴＰＥ）、塩素化ポリエチレン（ＣＭ）、ポリクロロトリフルオロエチレン（ＣＦＭ）、クロロスルホン化ポリエチレン（ＣＳＭ）、フルオロシリコンゴム（ＦＶＭＱ）、メチルビニルシリコンゴム（ＭＶＱ）、フェニルビニルメチルシリコンゴム（ＰＶＭＱ）、シリコンゴム（ＶＭＯ）、フェニルメチルシリコンゴム（ＰＶＭＯ）、フェニルシリコンゴム（ＰＭＯ）、フルオロカーボンエラストマー（ＦＫＭ）、ポリ塩化ビニル（ＰＶＣ）、ポリプロピレン（ＰＰ）、オレフィンスルホン酸塩（ＯＳ）、ポリエチレン（ＰＥ）、ポリエステルウレタン（ＡＵ）、ポリエーテルウレタン（ＥＵ）、それらの混合体からなる群から選択されることを特徴とする請求項３６に記載の「放射線不透過性の多積層されたエラストマー材料」。
【請求項５２】
前記外側のエラストマー層は、約１０重量％から約５０重量％のニトリルブタジエンゴム（ＮＢＲ）と約５０重量％から約９０重量％のポリクロロプレン（ＣＲ）との混合体を含むことを特徴とする請求項４８に記載の「放射線不透過性の多積層されたエラストマー材料」。
【請求項５３】
前記外側のエラストマー層、少なくとも１つの前記中間の多孔性マトリックス、および少なくとも１つの前記軽量のエラストマーマトリックスは、加硫過程の間、圧力をかけることによって、共に堅く組み合わされてまたはキャストされることを特徴とする請求項３９に記載の「放射線不透過性の多積層されたエラストマー材料」。
【請求項５４】
前記外側のエラストマー層、少なくとも１つの前記中間の多孔性マトリックス、および少なくとも１つの前記軽量のエラストマーマトリックスは、複合的な配置で配列できることを特徴とする請求項３９に記載の「放射線不透過性の多積層されたエラストマー材料」。
【請求項５５】
前記外側のエラストマー層は、幅広い範囲の色を有する材料および物品を製造するために、複数の着色剤を組み込んでもよいことを特徴とする請求項３９に記載の「放射線不透過性の多積層されたエラストマー材料」。
【請求項５６】
前記加硫過程は、硫黄の不在下で起こることを特徴とする請求項３９に記載の「放射線不透過性の多積層されたエラストマー材料」。
【請求項５７】
前記加硫過程は、少なくとも１つの有機過酸化物またはその混合体の使用によって促進されることを特徴とする請求項５３に記載の「放射線不透過性の多積層されたエラストマー材料」。
【請求項５８】
少なくとも１つの有機過酸化物は、約０．１重量％から約１０重量％の量で、外側のエラストマー層の前記物質を含む混合物に加えられることを特徴とする請求項５４に記載の「放射線不透過性の多積層されたエラストマー材料」。
【請求項５９】
少なくとも１つの有機過酸化物は、前記外側のエラストマー層のエラストマー分子鎖の間の架橋した炭素−炭素結合を促進することを特徴とする請求項５４に記載の「放射線不透過性の多積層されたエラストマー材料」。
【請求項６０】
少なくとも３つの層を含む、柔軟で、多積層された、網状に炭素−炭素結合したエラストマー材料であって、
少なくとも１つの前記層は、少なくとも１つの高原子番号の放射線不透過性物質またはその混合体を高い比率で含む、軽量のエラストマーマトリックスであることを特徴とするエラストマー材料。
【請求項６１】
請求項６０に記載の架橋した炭素−炭素結合を有する多積層された柔軟なエラストマー材料であって、前記エラストマー材料は、硫黄を含まないことを特徴とする多積層された柔軟なエラストマー材料。
【請求項６２】
硫黄塩のエラストマー層への移行によって、放射線不透過性の多積層されたエラストマー材料を、染みおよび分解に対して抵抗性にすることを特徴とする請求項６１に記載の「放射線不透過性の多積層されたエラストマー材料」。
【請求項６３】
前記エラストマー材料は、エラストマー層を含み、
前記エラストマー層は、化学的および物理的要因に対してならびにＵＶ放射線に対して抵抗性であることを特徴とする請求項５９に記載の「放射線不透過性の多積層されたエラストマー材料」。
【請求項６４】
「放射線不透過性の多積層されたエラストマー材料の製造方法」であって、
（ａ）少なくとも１つの高原子番号の放射線不透過性物質またはその混合体を高い比率で含む、少なくとも１つの軽量のエラストマーマトリックスを選択するステップと、
（ｂ）少なくとも１つの中間の多孔性層を選択するステップと、
（ｃ）少なくとも１つの外側の柔軟なマトリックスを選択するステップと、
（ｄ）硫黄の不在下での前記マトリックスを同時に圧縮および硬化するステップと
を含むことを特徴とする「放射線不透過性の多積層されたエラストマー材料の製造方法」。
【請求項６５】
前記マトリックスは、粘着性物質またはニカワを使用せずに、共に圧縮されて、多積層されたエラストマー材料とされることを特徴とする請求項６４に記載の「方法」。
【請求項６６】
前記マトリックスおよび前記多積層された材料は、厚さを変えて製造され得ることを特徴とする請求項６４に記載の「方法」。
【請求項６７】
少なくとも１つの前記軽量のエラストマーマトリックスは、約０．１ｍｍから約１００ｍｍの厚さを有してよいことを特徴とする請求項６６に記載の「方法」。
【請求項６８】
少なくとも１つの軽量のエラストマーマトリックスは、約０．３ｍｍから約５ｍｍの厚さを有してよいことを特徴とする請求項６６に記載の「方法」。
【請求項６９】
前記外側のエラストマーマトリックスは、約０．１ｍｍから約１００ｍｍの厚さを有してよいことを特徴とする請求項６６に記載の「方法」。
【請求項７０】
前記外側のエラストマーマトリックスは、約０．１ｍｍから約２ｍｍの厚さを有してよいことを特徴とする請求項６６に記載の「方法」。
【請求項７１】
前記多積層された材料および前記材料から作られる防護物品は、アルコール、過酢酸、過酸化水素および洗浄剤を含めた、手段、消毒剤および化学滅菌剤によって、洗浄および滅菌できることを特徴とする請求項６４に記載の「方法」。
【請求項７２】
前記多積層された材料および前記材料から作られる防護物品は、高い柔軟性、少ない重量を有し、改善された快適さを使用者に提供することを特徴とする請求項６６に記載の「方法」。
【請求項７３】
前記多積層された材料および前記材料から作られる防護物品は、外側のエラストマー層を含み、かつ前記外側のエラストマー層は、放射線不透過性物質による使用者へのいかなる接触または汚染も回避することを特徴とする請求項６６に記載の「方法」。
【請求項７４】
前記多積層された材料および前記材料から作られる防護物品は、外側のエラストマー層を含み、かつ前記外側のエラストマー層は、環境への放射線不透過性物質のいかなる漏出も回避することを特徴とする請求項６４に記載の「方法」。
【請求項７５】
前記多積層されたエラストマー材料および前記材料から作られる防護物品は、外側のエラストマー層を含み、かつ前記外側のエラストマー層は、酸素、化学製品またはＵＶ放射線が、前記軽量のエラストマーマトリックスまたは前記多積層された材料に達して、その結果、分解を促進することを回避することを特徴とする請求項６６に記載の「方法」。
【請求項７６】
前記多積層された材料および前記材料から作られる防護物品は、化学的および物理的要因または放射線によって経年劣化することに対して抵抗性であることを特徴とする請求項６６に記載の「方法」。
【請求項７７】
前記多積層された材料および前記材料から作られる防護物品は、ヒトの身体またはその部分を覆うために使用される任意の衣類または物品でもあり得ることを特徴とする請求項６６に記載の「方法」。
【請求項７８】
前記多積層された材料および前記材料から作られる防護物品は、放射線治療および診断テストにおいて使用されるＸ線、電離線および放射線に対する防護またはバリアーとして使用できることを特徴とする請求項６６に記載の「方法」。
【請求項７９】
炭素−炭素結合を有する、多積層された、柔軟で放射線不透過性のエラストマー材料の製造「方法」であって、
（ａ）少なくとも１つの高原子番号の放射線不透過性物質またはその混合体を高い比率で含む、少なくとも１つの軽量のエラストマーマトリックスを選択するステップと、
（ｂ）少なくとも１つの中間の多孔性マトリックスを選択するステップと、
（ｃ）少なくとも１つの外側の柔軟なマトリックスを選択するステップと、
（ｄ）同時に圧縮および有機過酸化物またはその混合体からなる群から選択される少なくとも１つの加硫剤により前記マトリックスを硬化するステップと
を含むことを特徴とする「方法」。
【発明の詳細な説明】
【技術分野】
【０００１】
本発明は、酸化鉛などの高原子番号の放射線不透過性物質を高い比率で混合したエラストマー物質に関する。結果として得られる放射線不透過性のエラストマーマトリックス混合物は、硫黄の存在および硫黄塩の形成を回避するため、有機過酸化物などの非硫黄反応促進剤で硬化される。放射線不透過性のエラストマーマトリックスは、柔軟で軽量の、炭素−炭素結合した、多積層された対電離放射線の防護材料を作成するために使用されてよい。多積層された防護材料は、ニカワまたは接着剤を使用せずに放射線不透過性のエラストマーマトリックスを使用して単一の融合されたシート中に組み込まれた、機械的強化布層および外側のエラストマー層を含んでよい。組み込みは、硬化および圧力の適用によって促進され、このとき、エラストマー分子は、内側のエラストマー層と外側のエラストマー層との間におよび機械的強化層の細孔を通じて、網状の炭素−炭素結合を作り出す。
【背景技術】
【０００２】
放射Ｘ線を含む電離放射線は、内臓器病理の分析、骨折の研究、腫瘍、癌、骨疾患およびその他の病気の治療など、医療および歯科分野の多くの活動を実行するために使用される。しかし、この種類の放射線に対する人体の耐性は、極めて小さく、Ｘ線波の伝播は、固有の危険性を伴う。長期のまたは慢性の曝露は、皮膚の発赤、疱疹、潰瘍を引き起こし、重症例では、重大な病変および／または癌の病変を引き起こし得る。診断用Ｘ線でさえ、曝露された人々に発達上の問題および癌の危険性を増大させ得る。
【０００３】
高度に曝露されるかまたは電離放射線に特に感受性が高いかのいずれかの身体の領域を防護することを目的とするデバイスは、当技術においてよく知られており、中に放射線不透過性物質が組み込まれたポリマーマトリックスを含む防護用衣類などがある。典型的に、これらの放射線不透過性の衣服は、Ｘ線を遮断することができる重金属によって含浸させた、ゴムなどの堅い材料からなる。
【０００４】
鉛は、その高密度、放射線波阻止能、簡単な取り付けおよび低いコストが理由で、Ｘ線に対する最も一般的な遮蔽物である。鉛を含浸させた放射線不透過性の衣服の例は、Ｈｏｌｌａｎｄの特許文献１、Ｓｕｔｔｏｎの特許文献２、Ｗｈｉｔｔａｋｅｒらの特許文献３、Ｌｅｇｕｉｌｌｏｎの特許文献４、Ｖｉａの特許文献５、およびＳｔｉｌｌの特許文献６に見出され得る。鉛と水銀との混合物の使用についても、例えば特許文献７には、電離放射線に対する防護のための多層材料を生成するためのものとして記載されている。
【０００５】
しかし、鉛を充填した先行技術の衣服は、Ｘ線の悪影響に対する防護の優秀な手段を提供するが、これらの先行技術の衣服は、しばしば、重く、堅く、高価で、分厚く、通気性を欠く。これらの衣服はそれ自体、しばしば不快で、扱いにくく、拘束的である。また、これらの先行技術の衣服に関しては殺菌の問題がある。なぜならば、それらは、典型的に分厚すぎ、短い耐用年限および使用のたびの廃棄のために高価すぎるからである。洗浄、消毒および殺菌に関連する課題を解決するため、先行技術は、ＰＶＣまたは高密度ポリエチレンから通常作られる可塑性の外側の層の適用を、すでに示している。しかし、結果として生じる製品は、増加した重量および低い柔軟性を有し、防護物品の使用者にとっての快適性を大幅に低下させる。
【０００６】
さらに、先行技術の鉛を充填した物品の製造における加硫過程の間の硫黄の使用は、残留する硫黄と鉛粒子との間の反応を誘発し、硫化鉛塩を生成する。鉛ベースの粒子および硫黄の使用は、天然ラテックスから処方される先行技術の混合物における分解現象を特に加速することが知られており、したがって、これらの混合物の完成品の使用時間を顕著に減少させる。硫化鉛塩は、ポリマー材料のより速い化学分解を誘導し、この化学分解は、硫化鉛の形成に関連する特徴的な暗色に起因して、視覚的に同定可能である。この塩が、望まれない酸化を促進し、ゴムマトリックスを損傷するという理由で、この態様は、エラストマー材料の寿命および抵抗性を大幅に減少させる。したがって、比較的高い鉛含有量での天然ラテックス混合物は、非常に急速に変質し、例えば特許文献７に開示されている浸漬タイプの調製方法による放射性減衰手袋の製造のためには使用できなくなる。
【０００７】
放射線防護エラストマーシートの先行技術の製造に関連する別の問題は、「崩壊する」問題である。すなわち、放射線不透過性物質の存在に起因し、重力によって促進される、シートが変形しやすい、薄くなる、および破裂することである。したがって、先行技術において、エラストマー混合物中に、より高い比率の重金属を組み込めば組み込むほど、結果として生じる材料はよりもろく、したがって「崩壊する」問題がより大きくなる。この課題を解決するため、先行技術は、抵抗性の天然または合成繊維から作られる強化層を、シート中に組み込みうることを、すでに示している。しかし、いくつかの物品において、これは、ナイロンから通常作られる布層の簡単な重ね合わせによってなされ、放射線不透過性物質を有する防護層に直接付着されず、したがって、内側の防護性層の伸張および破裂を防ぐことができない。これらの外側の層はまた、多孔性の性質に起因して、病院または歯科診療室において一般的である洗浄、消毒および殺菌の処置に不適切である。先行技術において示されるその他の物品は、強化層を防護性層に接着するニカワまたは粘着性物質の使用によって、崩壊する放射線防護層の機械的な問題を解決する。しかし、ニカワの使用は、コストの増加、重量の増加、層の付着におけるあり得る不完全さ、および多層材料の柔軟性の減少をもたらす。
【０００８】
さらに、鉛は、非常に注意深く取り扱わなければならない、不注意に処分できない有毒物質であり、その使用は、製造過程からの廃棄物の処分のためにも、および完成品のためにも特定のデバイスを必要とするという環境問題を、より一般的に抱えている。鉛は、多様な身体の作用を妨げ、心臓、骨、腸、腎臓ならびに生殖器系および神経系を含む多くの器官および組織にとって有毒である。身体中の高レベルの鉛の症状としては、腹痛、錯乱、頭痛、貧血、易刺激性、ならびに重症例においては、てんかん、昏睡および死が挙げられる。鉛に対する曝露経路は、汚染された空気、水、土壌、食料および消費者製品が挙げられる。職業性曝露は、成人における鉛中毒の一般的な原因である。
【０００９】
結果的に、鉛の高密度および毒性を考慮して、より軽量で、それほど有毒でない金属を好んで、放射線防護における鉛の使用から遠ざかろうとする動きがある。ＤｅＭｅｏらの特許文献８における一つの好ましい実施形態において、例えば、布製の外科手術用マスクライナーまたは外科手術用マスク全体に、バリウムなどの比較的軽量の放射線不透過性材料を含浸させて、放射線不透過性の性質を与えることができる。ＤｅＭｅｏらは、これらの放射線不透過性材料は、絶対的には「軽量」でないかもしれないが、先行技術において使用される大重量の放射線不透過性の鉛化合物と比べて確実に「軽量」であることを開示しており、したがって、鉛と比較して、硫酸バリウムは、重量においてより軽く、安価であり、通気性を促進し、既知の健康被害がより少ないという理由で、その発明にとって好ましい放射線不透過性化合物であると述べている。
【００１０】
しかし、バリウムの原子番号（５６）が、鉛の原子番号（８２）よりはるかに低く、硫酸バリウムの密度（４．５０ｇ／ｃｍ３）が、酸化鉛の密度（９．５３ｇ／ｃｍ３）よりはるかに低いという理由から、同一の放射線防護レベルを有するために、鉛のおよそ３倍のバリウム化合物を使用しなければならない。バリウム化合物を含むエラストマー材料の厚さは、したがって、同一の望ましい防護レベルを達成するために、鉛ベースの材料の厚さよりはるかに大きくなる必要があり得るし、これはまた、例えば、より大きな重量、より低い柔軟性、および、酸化鉛と比較してかかる大量の放射線不透過性化合物をエラストマーマトリックス中に組み込むことが困難であることに関連する、崩壊する問題をもたらし得る。結果的に、「軽量」のバリウム化合物を含む放射線不透過性の衣服は、「大重量」で、より堅く、より崩壊しやすく、より高価になり得る。
【先行技術文献】
【特許文献】
【００１１】
【特許文献１】米国特許第３，０５２，７９９号明細書
【特許文献２】米国特許第３，１８５，７５１号明細書
【特許文献３】米国特許第３，８８３，７４９号明細書
【特許文献４】米国特許第３，０４５，１２１号明細書
【特許文献５】米国特許第３，５６９，７１３号明細書
【特許文献６】米国特許第５，０３８，０４７号明細書
【特許文献７】英国特許出願公開第９５４５９３号明細書
【特許文献８】米国特許第６，８２８，５７８号明細書
【発明の概要】
【発明が解決しようとする課題】
【００１２】
したがって、先行技術の崩壊、毒性または化学分解の問題を表さない、鉛などの放射線不透過性物質を高い比率で含む、柔軟で、軽量で、比較的安価なエラストマー材料に対する要求が残っている。
【課題を解決するための手段】
【００１３】
上に記載された問題を解決するために、本発明は、高い比率の酸化鉛またはその他の高原子番号の放射線不透過性物質を、エラストマーマトリックス混合物中に組み込むことに基づいたものである。重金属を高度に添加したエラストマーマトリックスは、病院および歯科診療室のためのＸ線防護用衣服などの、特に防護材料の柔軟性が望まれ得る、広い適用分野において適した、多層の放射線防護材料を生成するために使用されてよい。
【００１４】
本発明において、層分離に対する低い機械的抵抗に関連する、多層材料における剥がれの問題は、画期的な硬化および加圧過程によって解決された。ニカワおよび接着剤を使用せずに、内側の放射線不透過性のエラストマー防護層（複数可）は、連続的な同時加硫の過程の間の圧力適用によって、強化布層（複数可）および外側の純粋なエラストマー層と、直接合体されるかまたは融合される。本発明の多積層された材料は、したがって、層の間の粘着性材料の不在に起因して、ならびに有機過酸化物などの非硫黄反応促進剤で硬化されたエラストマー層のより高い抵抗性および保全性にも起因して、より高い抵抗性および保全性を表す。
【００１５】
有機過酸化物およびその他の同様に適切な非硫黄反応促進剤の使用による、放射線不透過性のエラストマーマトリックスおよび材料混合物の加硫は、エラストマー分子鎖の間の炭素−炭素結合の形成に基づく。硫黄はゴムなどのエラストマー物質に対し酸化的特性を有するため、生成過程における硫黄の不在は、高い耐久性を有する、柔軟で、軽量の、炭素−炭素結合した、放射線不透過性材料をもたらす。さらに、材料はまた、硫黄ベースの加硫過程の間に硫黄と酸化鉛との間に形成される硫化鉛塩の漏出による経年劣化および暗色化の特徴に対して、より高い抵抗性を表すことにもなる。
【００１６】
本発明の具体的な実施形態は、本明細書中に開示されている。しかし、開示された実施形態は、様々な形態で具体化され得る本発明を単に例示するにすぎないことが、理解されるべきである。
【００１７】
一つの実施形態において、柔軟で、軽量のエラストマーマトリックスは、高い比率の少なくとも１つの高原子番号の放射線不透過性物質またはその混合体を含む。
【００１８】
一つの実施形態において、柔軟で、軽量の、硫黄を含まないエラストマーマトリックスは、高い比率の少なくとも１つの高原子番号の放射線不透過性物質またはその混合体を含む。
【００１９】
一つの実施形態において、柔軟で、軽量の、網状の炭素−炭素結合したエラストマーマトリックスは、高い比率の少なくとも１つの高原子番号の放射線不透過性物質またはその混合体を含む。
【００２０】
一つの実施形態において、柔軟で、軽量のエラストマーマトリックスを製造する方法は、天然もしくは合成ゴムまたはその組み合わせからなる群から少なくとも１つのエラストマー物質を選択するステップ、少なくとも１つの高原子番号の放射線不透過性物質またはその混合体を選択するステップ、高い比率で放射線不透過性物質をエラストマー物質に混合して、混合物を形成するステップ、および硫黄の不在下で該混合物を硬化するステップを含む。
【００２１】
一つの実施形態において、柔軟で、軽量の、網状の炭素−炭素結合したエラストマーマトリックスを製造する方法は、天然もしくは合成ゴムまたはその組み合わせからなる群から少なくとも１つのエラストマー物質を選択するステップ、少なくとも１つの高原子番号の放射線不透過性物質またはその混合体を選択するステップ、高い比率で放射線不透過性物質をエラストマー物質に混合して、混合物を形成するステップ、および有機過酸化物またはその混合体からなる群から選択される少なくとも１つの加硫剤で、該混合物を硬化するステップを含む。
【００２２】
一つの実施形態において、柔軟で、多積層されたエラストマー材料は、少なくとも３つの層を含み、少なくとも１つの層は、高い比率の少なくとも１つの高原子番号の放射線不透過性物質またはその混合物を含む、軽量のエラストマーマトリックスである。
【００２３】
一つの実施形態において、柔軟で、多積層された、接着剤を含まないエラストマー材料は、少なくとも３つの層を含み、少なくとも１つの層は、高い比率の少なくとも１つの高原子番号の放射線不透過性物質またはその混合物を含む、軽量のエラストマーマトリックスである。
【００２４】
一つの実施形態において、柔軟で、多積層された、網状の炭素−炭素結合したエラストマー材料は、少なくとも３つの層を含み、少なくとも１つの層は、高い比率の少なくとも１つの高原子番号の放射線不透過性物質またはその混合物を含む、軽量のエラストマーマトリックスである。
【００２５】
一つの実施形態において、柔軟で、多積層された、放射線不透過性のエラストマー材料を製造する方法は、少なくとも１つの高原子番号の放射線不透過性物質またはその混合体を高い比率で含む、少なくとも１つの軽量のエラストマーマトリックスを選択するステップ、少なくとも１つの多孔性の中間のマトリックスを選択するステップ、少なくとも１つの柔軟な、外側のマトリックスを選択するステップ、および硫黄の不在下でマトリックスを、同時に共に圧縮し硬化するステップを含む。
【００２６】
一つの実施形態において、柔軟で、多積層された、炭素−炭素結合した、放射線不透過性のエラストマー材料を製造する方法は、少なくとも１つの高原子番号の放射線不透過性物質またはその混合体を高い比率で含む、少なくとも１つの軽量のエラストマーマトリックスを選択するステップ、少なくとも１つの多孔性の中間のマトリックスを選択するステップ、少なくとも１つの柔軟な外側のマトリックスを選択するステップ、および有機過酸化物またはその混合体からなる群から選択される少なくとも１つの加硫剤で、マトリックスを、同時に共に圧縮し硬化するステップを含む。
【図面の簡単な説明】
【００２７】
【図１】柔軟で、多積層された、炭素−炭素結合した、放射線不透過性のエラストマー材料の一つの実施形態を例示する図である。
【図２】有機過酸化物に仲介された炭素−炭素の網状化を例示する図である。
【図３】多孔性の中間のマトリックスの一つの実施形態を例示する図であり、前記マトリックスを通じて、多積層された材料のエラストマー層の間の炭素−炭素の架橋が起こり得る。
【図４】柔軟で、多積層された、炭素−炭素結合した、放射線不透過性のエラストマー材料の製造方法の一つの実施形態を例示する図である。
【発明を実施するための形態】
【００２８】
本発明について、いくつかの実施形態に関連して、単に例示の目的のために、以下に詳細に説明する。添付の特許請求の範囲に述べられている本発明の精神および範囲内の特定の実施形態に対する変更は、当業者にとって容易に認識される。
【００２９】
本発明によれば、非常に多様な放射線不透過性物質およびその混合体、非常に多様な天然および合成エラストマーと熱可塑性物質とそれらの組み合わせ、ならびに非常に多様な有機過酸化物と非硫黄反応促進剤とそれらの組み合わせを用いて、本発明の概念を使用することが可能である。結果として生じる生成物の詳細においておよびその産業的生産のための方法において、変形もまたあり得る。
【００３０】
本明細書において、「エラストマー」または「エラストマー物質」は、柔軟な層または材料の製造での使用に適切な任意の弾性ポリマーのことである。
【００３１】
本明細書において、「放射線不透過性物質」は、放射線の透過および通過を実質的に防止する任意の物質または材料のことである。
【００３２】
本明細書において、「有機過酸化物」は、網状の炭素−炭素結合を促進し得る、二価のＲ１−Ｏ−Ｏ−Ｒ２構造を含有する任意の有機化合物のことである。
【００３３】
本明細書に使用されている通り、「熱可塑性物質」は、柔軟な層または材料の製造における使用に適切な、任意の非架橋ポリマーのことである。
【００３４】
特に、本発明の実施形態を示す図面を参照すると、図１において、柔軟な外側のマトリックス／層３０、放射線不透過性のエラストマーマトリックス／層１０、および多孔性の中間のマトリックス／層２０を含む、柔軟で、多積層された、炭素−炭素結合した、放射線不透過性のエラストマー材料５０が例示されている。
【００３５】
図２は、炭素−炭素結合２５を形成するエラストマー分子鎖１５の間の有機過酸化物３５に仲介された網状化を例示している。有機過酸化物３５に仲介された硬化は、放射線不透過性の、多積層された材料５０の全てのマトリックス／層１０、２０、３０を共に、化学的に融合する。
【００３６】
図３を参照すると、多孔性の中間のマトリックス／層２０の細孔２２は、放射線不透過性の、多積層された材料５０に柔軟性を提供し、放射線不透過性の、多積層された材料５０のマトリックス／層１０、２０、３０の間の炭素−炭素結合２５がそれを通して起こり得る、開口もまた提供する。
【００３７】
図４は、放射線不透過性の、多積層された材料５０の製造方法４０の一つの実施形態を例示し、多孔性の中間のマトリックス２０の、放射線不透過性のエラストマーマトリックス１０および外側のマトリックス３０へ積層および組み込みのための産業用カレンダーシステム（ｃａｌｅｎｄｅｒｉｎｇ  ｓｙｓｔｅｍ）４１を一般的に含む。放射線不透過性物質およびエラストマーは、バンバリー（閉鎖ミキサー）の中で均質化して、次に、有機過酸化物の使用によってシリンダー（開放ミキサー）の中で、硫黄を使用せず硬化促進した。
【００３８】
放射線不透過性のエラストマーマトリックス
本発明は、高い比率で高原子番号の放射線不透過性物質を、柔軟で、軽量のエラストマーマトリックス中へ組み込むことに基づく。放射線不透過性のエラストマーマトリックス１０は、有機過酸化物３５またはその他の同様に適切な非硫黄反応促進剤で硬化される。したがって、マトリックスの加硫は、エラストマー分子鎖１５の間の炭素−炭素結合２５の形成に基づいており、硬化過程における硫黄の不在は、高い耐久性を有する、柔軟で、軽量の、炭素−炭素結合した、放射線不透過性のエラストマーマトリックス１０を生成する。
【００３９】
一つの実施形態において、柔軟で、軽量のエラストマーマトリックス１０は、高い比率で少なくとも１つの高原子番号の放射線不透過性物質またはその混合体を含む。一つの実施形態において、エラストマーマトリックス１０は、放射線不透過性物質またはその混合体を、少なくとも７０重量％含む。一つの実施形態において、エラストマーマトリックス１０は、放射線不透過性物質またはその混合体を、少なくとも８０重量％含む。一つの実施形態において、エラストマーマトリックス１０は、放射線不透過性物質またはその混合体を、少なくとも８５重量％含む。
【００４０】
一つの実施形態において、放射線不透過性物質は、原子番号４０以上の原子番号を有する元素である。一つの実施形態において、放射線不透過性物質は、ビスマス、タングステン、バリウム、鉛、ヨウ素、スズ、またはそれらの組み合わせである。一つの実施形態において、放射線不透過性物質は、金属粒子、金属酸化物、金属塩、またはそれらの組み合わせである。一つの実施形態において、放射線不透過性物質は、酸化鉛粉末である。
【００４１】
一つの実施形態において、エラストマーマトリックス１０は、少なくとも１つのエラストマー物質を約３０重量％以下含む。一つの実施形態において、少なくとも１つのエラストマー物質は、天然もしくは合成ゴムまたはそれらの組み合わせである。一つの実施形態において、エラストマー物質は、天然ゴムポリイソプレン（ＮＲ）、ポリブタジエン（ＢＲ）、ポリイソプレン、ポリクロロプレン、ポリウレタン、アクリルのポリマーまたはコポリマー（ＡＣＭ）、シリコン合成ゴム、スチレンゴムブタジエン（ＳＢＲ）コポリマー、イソブチレン−イソプレンを含むブチルゴム、ニトリルブタジエンゴム（ＮＢＲ）、水素化ニトリルブタジエンゴム（ＨＮＢＲ）、スチレンエチレンブチレンスチレン（ＳＥＢＳ）、エチレンプロピレンジエンターポリマー（ＥＰＤＭ）、エチレンプロピレンコポリマー（ＥＰＭ）、ハロゲン化イソブテンイソプレンゴム（ＣＩＩＲ）、エピクロロヒドリン（ＥＣＯ）、エチレンプロピレンゴム（ＥＰＲ）、アクリロニトリルブタジエンスチレン（ＡＢＳ）、エチレン酢酸ビニル（ＥＶＡ）、飽和エチレン酢酸ビニル（ＥＶＭ）、ポリエチレン（ＰＥ）、スチレンブタジエンスチレン（ＳＢＳ）、スチレンイソプレンスチレン（ＳＩＳ）、ポリオレフィンエラストマー（ＰＯＥ）、ポリクロロプレン（ＣＲ）、熱可塑性エラストマー（ＴＰＥ）、塩素化ポリエチレン（ＣＭ）、ポリクロロトリフルオロエチレン（ＣＦＭ）、クロロスルホン化ポリエチレン（ＣＳＭ）、フルオロシリコンゴム（ＦＶＭＱ）、メチルビニルシリコンゴム（ＭＶＱ）、フェニルビニルメチルシリコンゴム（ＰＶＭＱ）、シリコンゴム（ＶＭＯ）、フェニルメチルシリコンゴム（ＰＶＭＯ）、フェニルシリコンゴム（ＰＭＯ）、フルオロカーボンエラストマー（ＦＫＭ）、またはそれらの組み合わせである。
【００４２】
一つの実施形態において、エラストマーマトリックス１０は、天然ゴムとポリブタジエンとの混合体を含む。一つの実施形態において、混合体は、天然ゴム約２０重量％から約７０重量％およびポリブタジエン約２０重量％から約７０重量％である。一つの実施形態において、混合体は、天然ゴム約５０重量％およびポリブタジエン約５０重量％である。
【００４３】
一つの実施形態において、エラストマーマトリックス１０は、硫黄の不在において、加硫処理される。一つの実施形態において、マトリックス１０は、少なくとも１つの高原子番号の放射線不透過性物質またはその混合体を高い比率で含む、柔軟で、軽量の、硫黄を含まないエラストマーマトリックスである。一つの実施形態において、硫黄を含まないエラストマーマトリックス１０は、少なくとも１つの有機過酸化物３５またはその混合体の使用によって、加硫処理される。一つの実施形態において、有機過酸化物３５は、ジクミルペルオキシド、ＢＩＳ−（ｔ−ブチルペルオキシイソプロピル）−ベンゼン、２，５−ジメチル−２，５−ジ−（ｔ−ブチルペルオキシ）−ヘキサン、１，１−ＢＩＳ−（ｔ−ブチルペルオキシ）−３，３，５−トリメチルシクロヘキサン、ジアシルペルオキシド、ＢＩＳ−（ｔ−ブチルペルオキシド）、２，５−ＢＩＳ−（ｔ−ブチルペルオキシ）−２，５−ジメチルヘキサン、ブチル−４，４−ＢＩＳ−（ｔ−ブチルペルオキシ）−バレレート、ジベンゾイルペルオキシド、ＢＩＳ−（２，４−ジクロロベンゾイル）−ペルオキシド、またはそれらの組み合わせである。一つの実施形態において、１つの有機過酸化物は、１，１−ＢＩＳ−（ｔ−ブチルペルオキシ）−３，３，５−トリメチルシクロヘキサンである。
【００４４】
一つの実施形態において、エラストマーマトリックス１０は、少なくとも１つの有機過酸化物３５またはその混合体を、約０．１重量％から約１０重量％含む。一つの実施形態において、有機過酸化物３５は、エラストマーマトリックス１０のエラストマー分子鎖１５の間の網状の炭素−炭素結合２５を促進する。
【００４５】
一つの実施形態において、エラストマーマトリックス１０は、高い比率で少なくとも１つの高原子番号の放射線不透過性物質またはその混合体を含む、柔軟で、軽量の、網状の炭素−炭素結合したエラストマーマトリックスである。一つの実施形態において、炭素−炭素結合したマトリックス１０は、硫黄の不在下で加硫処理される。一つの実施形態において、炭素−炭素結合したマトリックス１０は、少なくとも１つの有機過酸化物３５またはその混合体の使用によって、加硫処理される。一つの実施形態において、有機過酸化物３５は、ジクミルペルオキシド、ＢＩＳ−（ｔ−ブチルペルオキシイソプロピル）−ベンゼン、２，５−ジメチル−２，５−ジ−（ｔ−ブチルペルオキシ）−ヘキサン、１，１−ＢＩＳ−（ｔ−ブチルペルオキシ）−３，３，５−トリメチルシクロヘキサン、ジアシルペルオキシド、ＢＩＳ−（ｔ−ブチルペルオキシド）、２，５−ＢＩＳ−（ｔ−ブチルペルオキシ）−２，５−ジメチルヘキサン、ブチル−４，４−ＢＩＳ−（ｔ−ブチルペルオキシ）−バレレート、ジベンゾイルペルオキシド、ＢＩＳ−（２，４−ジクロロベンゾイル）−ペルオキシド、またはそれらの組み合わせである。一つの実施形態において、有機過酸化物３５は、１，１−ＢＩＳ−（ｔ−ブチルペルオキシ）−３，３，５−トリメチルシクロヘキサンである。一つの実施形態において、炭素−炭素結合したマトリックス１０は、有機過酸化物３５またはその混合体を、約０．１重量％から約１０重量％含む。
【００４６】
一つの実施形態において、放射線不透過性のエラストマーマトリックス１０は、放射線に対するバリアーまたは防護として使用されてよい。一つの実施形態において、マトリックス１０は、電離放射線に対するバリアーまたは防護として使用されてよい。一つの実施形態において、マトリックス１０は、放射Ｘ線に対するバリアーまたは防護として使用されてよい。一つの実施形態において、マトリックス１０は、遮蔽物、バリアー、容器、壁、れんが、シート、カーテン、スクリーン、衣類、または放射線防護特性もしくは放射線バリアー特性を有する任意のその他の人工物を製造するために使用されてよい。一つの実施形態において、マトリックス１０は、放射線防護または放射線バリアーのエラストマー材料を製造するために使用されてよい。一つの実施形態において、マトリックス１０は、放射線防護または放射線バリアーの、多積層されたエラストマー材料５０を製造するために使用されてよい。
【００４７】
一つの実施形態において、柔軟で、軽量のエラストマーマトリックス１０を製造する方法は、少なくとも１つのエラストマー物質またはその混合体を選択するステップ、少なくとも１つの高原子番号の放射線不透過性物質またはその混合体を選択するステップ、高い比率で放射線不透過性物質を、エラストマー物質に混合して、混合物を形成するステップ、および硫黄の不在下で該混合物を硬化するステップを含む。
【００４８】
一つの実施形態において、柔軟で、軽量の、網状の炭素−炭素結合したエラストマーマトリックス１０を製造する方法は、少なくとも１つのエラストマー物質またはその混合体を選択するステップ、少なくとも１つの高原子番号の放射線不透過性物質またはその混合体を選択するステップ、高い比率で放射線不透過性物質を、エラストマー物質に混合して、混合物を形成するステップ、およびエラストマーマトリックス１０のエラストマー分子鎖１５の間の網状の炭素−炭素結合２５を促進する有機過酸化物３５またはその混合体を含む少なくとも１つの加硫剤で、該混合物を硬化するステップを含む。
【００４９】
多積層された放射線不透過性材料
機械的記憶および機械的抵抗を上昇させるため、ならびに本発明のエラストマーマトリックス１０を経年劣化から防護するため、ならびに洗浄および殺菌を可能にするために、エラストマーマトリックス１０は、その他のマトリックス／層と組み合わせてよく、多積層された放射線不透過性材料５０を製造するために使用してよい。エラストマーマトリックス１０は、１つまたは複数の強化層および外側の純粋なエラストマー層で、単一のシート中に融合してよい。強化層は、超抵抗性（ｕｌｔｒａｒｅｓｉｓｔａｎｔ）ポリエステル（ｐｏｌｙｅｓｔｈｅｒ）繊維もしくは布、または任意のその他の高引張繊維および布から作られる。図１を参照すると、多積層された放射線不透過性材料５０は、一つの実施形態において、中央の強化層２０、両側に放射線防護層１０、および外側のエラストマー層３０を含んでよい。
【００５０】
多積層された放射線不透過性材料５０は、高い比率で高原子量物質を含浸させたエラストマーマトリックス１０、多孔性の中間のマトリックス２０、および柔軟な外側の層３０を含み、製造の間に、有機過酸化物３５反応によって促進される、エラストマー層１０、３０の連続的な同時加硫の過程の間に、圧力を適用することにより互いに融合されてもよい。加圧を伴う全ての材料５０のマトリックス／層の加硫は、異なる層（外側および内側）１０、３０のエラストマー性分子鎖１５の間に、炭素−炭素結合２５を作成する。接着剤またはニカワを使用せずに、これらの層間の炭素−炭素結合は、異なる層１０、３０の分子の付着および組み込みを引き起こす。
【００５１】
中間のマトリックス２０、すなわち「強化層」の多孔性の性質は、両側の層１０、３０の間で細孔２２を通じてエラストマーの炭素−炭素架橋２５をさせ、強化層２０はまた、細孔２２を通じての、外側および内側の層のエラストマーの間の接触によって、深く組み込まれる。有機過酸化物３５反応によって促進される炭素−炭素結合２５は、強化格子層２０を通じて、材料５０の層１０、３０の融合を、この様に促進する。これは、柔軟な、多積層された材料５０の全ての層１０、２０、３０の間の網状の炭素−炭素結合３５によって、加硫の間に、放射線防護層１０のエラストマー分子１５での、強化層２０および柔軟な外側の層３０の完全な組み込みをもたらす。
【００５２】
柔軟な外側の層３０は、化学分解および物理的分解から、放射線不透過性のエラストマー層１０を防護し；使用者のいかなる汚染もまたは環境への放射線不透過性物質の漏出も防止し；防護材料５０のより高い機械的記憶を促進し；放射線不透過性材料を、光、赤外線または酸素の化学的攻撃から防護し；アルコール、過酢酸、洗浄剤、またはその他の親和性のある化学物質で防護物品を洗浄および殺菌することを可能にする（特に、医療および歯科での利用に非常に重要である）ように設計される。外側の層３０はまた、放射線不透過性化合物を隔絶するように特異的に設計されてよく、そうすることによって、使用者の汚染または環境の汚染を防止し得る。
【００５３】
一つの実施形態において、柔軟で、多積層されたエラストマー材料５０は、少なくとも３つの層を含み、少なくとも１つの層は、高い比率で少なくとも１つの高原子番号の放射線不透過性物質またはその混合体を含む、軽量のエラストマーマトリックス１０である。
【００５４】
一つの実施形態において、少なくとも１つの層は、多孔性の中間のマトリックス２０である。一つの実施形態において、多孔性の中間のマトリックス２０は、繊維性の材料の強化用格子であって、変形または破裂に対する材料の機械的抵抗を上昇させる。一つの実施形態において、強化用格子２０は、合成もしくは天然繊維またはその混合物から形成される。一つの実施形態において、強化用格子２０は、高引張ポリエステルまたはその混合物から形成される。一つの実施形態において、強化用格子２０は、直径約０．０１ｍｍから約１０ｍｍの細孔２２を有してよい。一つの実施形態において、細孔２２は、直径約０．１ｍｍから約２ｍｍである。一つの実施形態において、強化用格子２０は、太さ約０．１ｍｍから約２ｍｍの繊維線を有してよい。一つの実施形態において、多孔性の中間のマトリックス２０は、粘着性物質またはニカワを使用せずに、放射線不透過性のエラストマーマトリックス１０と堅く組み合わせられるかまたは合体される。一つの実施形態において、多孔性の中間のマトリックス２０は、加硫過程の間の加圧によって、放射線不透過性のエラストマーマトリックス１０と堅く組み合わせられるかまたは合体される。
【００５５】
一つの実施形態において、少なくとも１つの層は、多積層された放射線不透過性材料５０の外側に適用されうる外側のエラストマー層３０である。一つの実施形態において、外側のエラストマー層３０は、天然もしくは合成ゴム、柔軟な熱可塑性物質、またはそれらの混合物である。一つの実施形態において、外側のエラストマー層３０は、天然ゴムポリイソプレン（ＮＲ）、ポリブタジエン（ＢＲ）、ポリイソプレン、ポリクロロプレン、ポリウレタン、アクリルのポリマーもしくはコポリマー（ＡＣＭ）、シリコン合成ゴム、スチレンゴムブタジエン（ＳＢＲ）コポリマー、イソブチレン−イソプレンを含むブチルゴム、ニトリルブタジエンゴム（ＮＢＲ）、水素化ニトリルブタジエンゴム（ＨＮＢＲ）、スチレンエチレンブチレンスチレン（ＳＥＢＳ）、エチレンプロピレンジエンターポリマー（ＥＰＤＭ）、エチレンプロピレンコポリマー（ＥＰＭ）、ハロゲン化イソブテンイソプレンゴム（ＣＩＩＲ）、エピクロロヒドリン（ＥＣＯ）、エチレンプロピレンゴム（ＥＰＲ）、アクリロニトリルブタジエンスチレン（ＡＢＳ）、エチレン酢酸ビニル（ＥＶＡ）、飽和エチレン酢酸ビニル（ＥＶＭ）、ポリエチレン（ＰＥ）、スチレンブタジエンスチレン（ＳＢＳ）、スチレンイソプレンスチレン（ＳＩＳ）、ポリオレフィンエラストマー（ＰＯＥ）、ポリクロロプレン（ＣＲ）、熱可塑性エラストマー（ＴＰＥ）、塩素化ポリエチレン（ＣＭ）、ポリクロロトリフルオロエチレン（ＣＦＭ）、クロロスルホン化ポリエチレン（ＣＳＭ）、フルオロシリコンゴム（ＦＶＭＱ）、メチルビニルシリコンゴム（ＭＶＱ）、フェニルビニルメチルシリコンゴム（ＰＶＭＱ）、シリコンゴム（ＶＭＯ）、フェニルメチルシリコンゴム（ＰＶＭＯ）、フェニルシリコンゴム（ＰＭＯ）、フルオロカーボンエラストマー（ＦＫＭ）、ポリ塩化ビニル（ＰＶＣ）、ポリプロピレン（ＰＰ）、オレフィンスルホン酸塩（ＯＳ）、ポリエチレン（ＰＥ）、ポリエステルウレタン（ＡＵ）、ポリエーテルウレタン（ＥＵ）、またはそれらの混合物である。一つの実施形態において、外側のエラストマー層３０は、約１０重量％から約５０重量％のニトリルブタジエンゴム（ＮＢＲ）と約５０重量％から約９０重量％のポリクロロプレン（ＣＲ）との混合物である。一つの実施形態において、外側のエラストマー層３０は、複数の着色剤が組み込まれて、幅広い範囲の色を有する材料および物品を生成してよい。
【００５６】
一つの実施形態において、外側のエラストマー層３０、多孔性の中間のマトリックス２０、および放射線不透過性のエラストマーマトリックス１０は、加硫過程の間の加圧によって、堅く組み合わせられるかまたは互いに統合される。一つの実施形態において、外側のエラストマー層３０、多孔性の中間のマトリックス２０、および放射線不透過性のエラストマーマトリックス１０は、複合的な配置で配列されてよい。
【００５７】
一つの実施形態において、多積層された、放射線不透過性材料５０は、少なくとも３つの層を含む、柔軟で、多積層された、接着剤を含まないエラストマー材料であり、少なくとも１つの層は、少なくとも１つの高原子番号の放射線不透過性物質またはその混合体を高い比率で含む、放射線不透過性のエラストマーマトリックス１０である。一つの実施形態において、柔軟で、多積層された、接着剤を含まないエラストマー材料５０の層は、加硫過程の間の加圧によって、堅く組み合わせられるまたは互いに統合される。一つの実施形態において、接着剤を含まない、多積層された材料５０は、少なくとも２つの外側のエラストマー層３０を含み、外側のエラストマー層３０は、加硫過程の間の加圧によって、堅く組み合わせられるかまたは互いに統合される。一つの実施形態において、加硫過程は、硫黄の不在下で起こる。
【００５８】
一つの実施形態において、接着剤を含まない、多積層された材料５０の加硫過程は、少なくとも１つの有機過酸化物３５またはその混合体の使用によって促進される。一つの実施形態において、有機過酸化物３５は、ジクミルペルオキシド、ＢＩＳ−（ｔ−ブチルペルオキシイソプロピル）−ベンゼン、２，５−ジメチル−２，５−ジ−（ｔ−ブチルペルオキシ）−ヘキサン、１，１−ＢＩＳ−（ｔ−ブチルペルオキシ）−３，３，５−トリメチルシクロヘキサン、ジアシルペルオキシド、ＢＩＳ−（ｔ−ブチルペルオキシド）、２，５−ＢＩＳ−（ｔ−ブチルペルオキシ）−２，５−ジメチルヘキサン、ブチル−４，４−ＢＩＳ−（ｔ−ブチルペルオキシ）−バレレート、ジベンゾイルペルオキシド、ＢＩＳ−（２，４−ジクロロベンゾイル）−ペルオキシド、またはそれらの混合物である。一つの実施形態において、有機過酸化物３５は、１，１−ＢＩＳ−（ｔ−ブチルペルオキシ）−３，３，５−トリメチルシクロヘキサンである。一つの実施形態において、有機過酸化物３５は、約０．１重量％から約１０重量％の量で、外側のエラストマー層３０物質を含む混合物に加えられる。一つの実施形態において、有機過酸化物３５は、外側のエラストマー層３０のエラストマー分子鎖１５の間の網状の炭素−炭素結合２５を促進する。
【００５９】
一つの実施形態において、多積層された、放射線不透過性材料５０は、少なくとも３つの層を含む、柔軟で、多積層された、網状の炭素−炭素結合したエラストマー材料であり、少なくとも１つの層は、少なくとも１つの高原子番号の放射線不透過性物質またはその混合体を高い比率で含む、放射線不透過性のエラストマーマトリックス１０である。一つの実施形態において、炭素−炭素結合した材料５０は、硫黄を含まない。一つの実施形態において、炭素−炭素結合した材料５０は、外側のエラストマー層３０を含み、外側のエラストマー層３０は、硫黄塩の移行によって促進される染みおよび分解に対して抵抗性である。一つの実施形態において、外側のエラストマー層３０は、化学的損傷、物理的損傷およびＵＶ放射線損傷に対して抵抗性である。
【００６０】
一つの実施形態において、柔軟で、多積層された、放射線不透過性のエラストマー材料５０を製造する方法４０は、少なくとも１つの高原子番号の放射線不透過性物質またはその混合体を高い比率で含む、少なくとも１つの放射線不透過性のエラストマーマトリックス１０を選択するステップ、少なくとも１つの多孔性の中間のマトリックス２０を選択するステップ、少なくとも１つの柔軟な外側のマトリックス３０を選択するステップ、硫黄の不在下で前記マトリックス１０、２０、３０を、同時に共に圧縮し硬化するステップを含む。一つの実施形態において、マトリックス１０、２０、３０は、接着剤またはニカワを使用せずに、共に圧縮されて、多積層されたエラストマー材料５０になる。一つの実施形態において、マトリックス１０、２０、３０、および多積層された材料５０を、厚さを変えて製造してもよい。一つの実施形態において、放射線不透過性のエラストマーマトリックス１０は、厚さ約０．１ｍｍから約１００ｍｍであってよい。一つの実施形態において、放射線不透過性のエラストマーマトリックス１０は、厚さ約０．３ｍｍから約５ｍｍであってよい。一つの実施形態において、放射線不透過性のエラストマーマトリックス１０は、厚さ約０．１ｍｍから約１００ｍｍであってよい。一つの実施形態において、外側のエラストマーマトリックス３０は、厚さ約０．１ｍｍから約２ｍｍであってよい。一つの実施形態において、多積層された、放射線不透過性のエラストマー材料５０は、厚さ約０．３ｍｍから約１０ｍｍである。一つの実施形態において、多積層された、放射線不透過性のエラストマー材料５０は、Ｘ線を使用する検査または処置の間の１５０Ｋｖの出力までからのＸ線を遮断するために使用できる。
【００６１】
一つの実施形態において、多積層された、放射線不透過性材料５０およびそれから作られる防護用品は、アルコール、過酢酸、過酸化水素および洗浄剤を含む消毒剤および化学滅菌剤で、洗浄および滅菌してよい。一つの実施形態において、多積層された放射線不透過性材料５０およびそれから作られる防護用品は、高い柔軟性、少ない重量、および使用者にとって改善された快適さを保持する。一つの実施形態において、多積層された放射線不透過性材料５０およびそれらから作られる防護用品は、外側のエラストマー層３０を含み、外側のエラストマー層３０は、放射線不透過性物質との、使用者のいかなる接触または汚染も防止する。一つの実施形態において、外側のエラストマー層３０は、環境への放射線不透過性物質のいかなる漏出も防止する。一つの実施形態において、外側のエラストマー層３０は、酸素、化学物質またはＵＶ放射線が軽量のエラストマーマトリックス１０または多積層された材料５０に到達し、その分解を促進することを防止する。一つの実施形態において、多積層された放射線不透過性材料５０およびそれから作られる防護用品は、化学的損傷、放射線損傷または物理的損傷による経年劣化に対して抵抗性である。一つの実施形態において、多積層された放射線不透過性材料５０およびそれから作られる防護用品は、ヒトの身体またはその部分を覆うために使用される、任意の衣類または物品であってよい。一つの実施形態において、多積層された放射線不透過性材料５０およびそれから作られる防護用品は、治療および診断検査において使用されるＸ線、電離線および放射線に対する防護またはバリアーのために使用されてよい。
【００６２】
一つの実施形態において、柔軟で、多積層された、炭素−炭素結合した、放射線不透過性のエラストマー材料５０を製造する方法４０は、少なくとも１つの高原子番号の放射線不透過性物質またはその混合体を高い比率で含む、少なくとも１つの軽量のエラストマーマトリックス１０を選択するステップ、少なくとも１つの多孔性の中間のマトリックス２０を選択するステップ、少なくとも１つの柔軟な外側のマトリックス３０を選択するステップ、および有機過酸化物３５またはその混合体である少なくとも１つの加硫剤で、前記マトリックス１０、２０、３０を、同時に共に圧縮し硬化するステップを含む。
【００６３】
実施例
【実施例１】
【００６４】
【表１】
2014519426.tif 000003
【００６５】
【表２】
2014519426.tif 000004
【００６６】
生成方法
第一段階：
一つの実施形態において、酸化鉛を、天然ゴムとポリブタジエンとの混合物中に組み込む。酸化鉛およびエラストマー混合物を含む材料の集合体を、バンバリーミキサーおよびシリンダーを含むカレンダーシステムへ送る。放射線不透過性物質およびエラストマーを、バンバリー（閉鎖ミキサー）中に均質化し、次に、シリンダー（開放ミキサー）中で、硫黄を使用せずに硬化促進し、望ましい厚さを有する材料シートの形状を得る。ポリエステルの強化層を、連続的な加圧によって、放射線不透過性の層の中に組み込まれるカレンダーシステム中で、直接挿入する。この方法は、コストを削減し、ニカワまたは接着剤の使用を必要としない。
【００６７】
第二段階：
強化布の層を有する放射線不透過性の層を、カレンダーシステムへ再び送る。該システムは、望ましい厚さの外側のエラストマー層を生成し、かつ該システムは、連続的な加圧によって、外側の層を、内側の放射線不透過性の層および強化層に組み込む。この過程の間の同時の硬化または加硫は、異なるエラストマー層（放射線不透過性および外側の層）のエラストマー分子鎖の間に、および強化層を通じて、一連の炭素−炭素結合を形成する。最終生成物は、ニカワまたは接着剤を使用しない、層の完全な融合による、多積層された放射線不透過性材料シートである。一つの実施例において、多積層された放射線不透過性材料は、Ｘ線を使用する検査または処置の間、１５０Ｋｖまでの出力からのＸ線を遮断するために使用できる、０．３ｍｍから１０ｍｍの様々な厚さを有する。次いで、材料を切り、調えて、多くの種類の防護用物品を作成することができる。
【００６８】
先の実施例は、当業者が本発明物を作りまたは使用することを可能にするためにのみ提供される。これらの実施形態に対する様々な変更は、当業者にとって容易に明らかであるし、本明細書に定義されている一般的原理は、本発明の精神または範囲を逸脱することなく、その他の実施形態に適用できる。
【符号の説明】
【００６９】
１０      放射線不透過性のエラストマーマトリックス／層
１５      エラストマー分子鎖
２０      多孔性の中間のマトリックス／層
２５      炭素−炭素結合
３０      柔軟な外側のマトリックス／層
３５      有機過酸化物
４０      製造方法
４１      産業用カレンダーシステム
５０      柔軟で、多積層された、炭素−炭素結合した、放射線不透過性のエラストマー材料
【図１】
2014519426.tif 000005
【図２】
2014519426.tif 000006
【図３】
2014519426.tif 000007
【図４】
2014519426.tif 000008
【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
炭素−炭素結合を有する放射線不透過性のエラストマー材料であって、
前記エラストマー材料は、放射線不透過性物質またはその混合体を高い比率で含浸させた放射線を防護するエラストマーマトリックス１０および外側の純粋なエラストマー層３０によって両側を覆われた、１つまたは複数の強化層２０を含み、
前記強化層２０は、超抵抗性ポリエステル繊維もしくは布、または任意のその他の高引張繊維および布から製造され、
前記エラストマー材料は、有機過酸化物３５によって促進され、硫黄の不在下で起こる同時連続加硫過程中に、圧力をかけることにより、多孔性の中間の前記強化層２０、放射線を防護する前記エラストマーマトリックス１０、前記外側のエラストマー層３０を共にキャストすることにより多積層された放射線不透過性のエラストマー材料５０を形成することを特徴とするエラストマー材料。
【請求項２】
炭素−炭素結合を有する放射線不透過性のエラストマー材料の製造方法であって、
前記エラストマー材料は、放射線不透過性物質またはその混合体を高い比率で含浸させた放射線を防護するエラストマーマトリックス１０および外側の純粋なエラストマー層３０によって両側を覆われた、１つまたは複数の強化層２０を含み、
前記強化層２０は、超抵抗性ポリエステル繊維もしくは布、または任意のその他の高引張繊維および布から製造され、
前記エラストマー材料は、有機過酸化物３５によって促進され、硫黄の不在下で起こる同時連続加硫過程中に、圧力をかけることにより、多孔性の中間の前記強化層２０、放射線を防護する前記エラストマーマトリックス１０、前記外側のエラストマー層３０を共にキャストすることにより多積層された放射線不透過性のエラストマー材料５０を形成することを特徴とする製造方法。
【請求項３】
前記放射線不透過性物質またはその混合体は、前記エラストマーマトリックスの重量で少なくとも７０％含まれることを特徴とする請求項１に記載の放射線不透過性のエラストマー材料。
【請求項４】
前記放射線不透過性物質またはその混合体は、前記エラストマーマトリックスの重量で少なくとも８０％含まれることを特徴とする請求項１に記載の放射線不透過性のエラストマー材料。
【請求項５】
前記放射線不透過性物質またはその混合体は、前記エラストマーマトリックスの重量で少なくとも８５％含まれることを特徴とする請求項１に記載の放射線不透過性のエラストマー材料。
【請求項６】
前記放射線不透過性物質は、原子番号４０以上の原子番号を有する元素からなる群から選択されることを特徴とする請求項１に記載の放射線不透過性のエラストマー材料。
【請求項７】
前記放射線不透過性物質は、ビスマス、タングステン、バリウム、鉛、ヨウ素、スズ、およびそれらの組み合わせからなる群から選択されることを特徴とする請求項６に記載の放射線不透過性のエラストマー材料。
【請求項８】
前記放射線不透過性物質は、金属粒子、金属酸化物、金属塩、またはそれらの組み合わせであることを特徴とする請求項７に記載の放射線不透過性のエラストマー材料。
【請求項９】
前記放射線不透過性物質は、酸化鉛粉末であることを特徴とする請求項８に記載の放射線不透過性のエラストマー材料。
【請求項１０】
前記エラストマーマトリックスは、少なくとも１つのエラストマー物質を３０重量％以下含むことを特徴とする請求項１に記載の放射線不透過性のエラストマー材料。
【請求項１１】
前記エラストマーマトリックスは、天然および合成ゴムまたはその組み合わせからなる群から選択される少なくとも１つのエラストマー物質を含むことを特徴とする請求項１に記載の放射線不透過性のエラストマー材料。
【請求項１２】
前記少なくとも１つのエラストマー物質は、天然ゴム（ＮＲ）ポリイソプレン、ポリブタジエン（ＢＲ）、ポリイソプレン、ポリクロロプレン、ポリウレタン、アクリルポリマーまたはコポリマー（ＡＣＭ）、合成シリコンゴム、スチレン／ブタジエンコポリマーゴム（ＳＢＲ）、イソブチレン−イソプレンを含むブチルゴム、ニトリルブタジエンゴム（ＮＢＲ）、水素化ニトリルブタジエンゴム（ＨＮＢＲ）、スチレンエチレンブチレンスチレン（ＳＥＢＳ）、エチレンプロピレンジエンターポリマー（ＥＰＤＭ）、エチレンプロピレンコポリマー（ＥＰＭ）、ハロゲン化イソブテンイソプレンゴム（ＣＩＩＲ）、エピクロロヒドリン（ＥＣＯ）、エチレンプロピレンゴム（ＥＰＲ）、アクリロニトリルブタジエンスチレン（ＡＢＳ）、エチレン酢酸ビニル（ＥＶＡ）、飽和エチレン酢酸ビニル（ＥＶＭ）、ポリエチレン（ＰＥ）、スチレンブタジエンスチレン（ＳＢＳ）、スチレンイソプレンスチレン（ＳＩＳ）、ポリオレフィンエラストマー（ＰＯＥ）、ポリクロロプレン（ＣＲ）、熱可塑性エラストマー（ＴＰＥ）、塩素化ポリエチレン（ＣＭ）、ポリクロロトリフルオロエチレン（ＣＦＭ）、クロロスルホン化ポリエチレン（ＣＳＭ）、フルオロシリコンゴム（ＦＶＭＱ）、メチルビニルシリコンゴム（ＭＶＱ）、フェニルビニルメチルシリコンゴム（ＰＶＭＱ）、シリコンゴム（ＶＭＯ）、フェニルメチルシリコンゴム（ＰＶＭＯ）、フェニルシリコンゴム（ＰＭＯ）、フルオロカーボンエラストマー（ＦＫＭ）、およびそれらの組み合わせからなる群から選択されることを特徴とする請求項１１に記載の放射線不透過性のエラストマー材料。
【請求項１３】
前記エラストマーマトリックスは、天然ゴムとポリブタジエンとの組み合わせのエラストマー物質を含むことを特徴とする請求項１１に記載の放射線不透過性のエラストマー材料。
【請求項１４】
前記エラストマーマトリックスは、２０重量％から７０重量％の天然ゴムと２０重量％から７０重量％のポリブタジエンとの組み合わせのエラストマー物質を含むことを特徴とする請求項１３に記載の放射線不透過性のエラストマー材料。
【請求項１５】
前記エラストマーマトリックスは、５０重量％の天然ゴムと５０重量％のポリブタジエンとの組み合わせのエラストマー物質を含むことを特徴とする請求項１３に記載の放射線不透過性のエラストマー材料。
【請求項１６】
前記エラストマーマトリックスは、少なくとも１つの有機過酸化物またはその混合体の使用によって加硫処理されることを特徴とする請求項１に記載の放射線不透過性のエラストマー材料。
【請求項１７】
前記少なくとも１つの有機過酸化物は、ジクミルペルオキシド、ＢＩＳ−（ｔ−ブチルペルオキシイソプロピル）−ベンゼン、２，５−ジメチル−２，５−ジ−（ｔ−ブチルペルオキシ）−ヘキサン、１，１−ＢＩＳ−（ｔ−ブチルペルオキシ）−３，３，５−トリメチルシクロヘキサン、ジアシルペルオキシド、ＢＩＳ−（ｔ−ブチルペルオキシド）、２，５−ＢＩＳ−（ｔ−ブチルペルオキシ）−２，５−ジメチルヘキサン、ブチル−４，４−ＢＩＳ−（ｔ−ブチルペルオキシ）−バレレート、ジベンジルペルオキシド、ＢＩＳ−（２，４−ジクロロベンゾイル）−ペルオキシド、またはそれらの組み合わせからなる群から選択されることを特徴とする請求項１６に記載の放射線不透過性のエラストマー材料。
【請求項１８】
前記少なくとも１つの有機過酸化物は、１，１−ＢＩＳ−（ｔ−ブチルペルオキシ）−３，３，５−トリメチルシクロヘキサンであることを特徴とする請求項１７に記載の放射線不透過性のエラストマー材料。
【請求項１９】
前記エラストマーマトリックスは、有機過酸化物またはその混合物を０．１重量％から１０重量％含むことを特徴とする請求項１５に記載の放射線不透過性のエラストマー材料。
【請求項２０】
前記少なくとも１つの有機過酸化物またはその混合体は、前記エラストマーマトリックスのエラストマー分子鎖の間の架橋した炭素−炭素結合を促進することを特徴とする請求項１６に記載の放射線不透過性のエラストマー材料。
【請求項２１】
前記エラストマーマトリックスは、少なくとも１つの有機過酸化物またはその混合体を０．１重量％から１０重量％含むことを特徴とする請求項１に記載の放射線不透過性のエラストマー材料。
【請求項２２】
請求項１に記載のエラストマー材料の使用。
【請求項２３】
放射線に対するバリアーまたは防護として使用することを特徴とする、請求項２２に記載の使用。
【請求項２４】
電離放射線に対するバリアーまたは防護として使用することを特徴とする、請求項２２に記載の使用。
【請求項２５】
放射Ｘ線に対するバリアーまたは防護として使用することを特徴とする、請求項２２に記載の使用。
【請求項２６】
遮蔽物、バリアー、容器、壁、れんが、ブレード、カーテン、織物、衣服、または放射線を防護する特性もしくは放射線バリアー特性を有する任意のその他の人工物を製造するために使用することを特徴とする、請求項２２に記載の使用。
【請求項２７】
放射線不透過性のエラストマー材料の製造方法であって、
（ａ）天然もしくは合成ゴムまたはその組み合わせからなる群からの少なくとも１つのエラストマー物質を選択するステップと、
（ｂ）少なくとも１つの高原子番号の放射線不透過性物質またはその混合体を選択するステップと、
（ｃ）前記エラストマー物質と高い比率で前記放射線不透過性物質を混合して、混合物を形成するステップと、
（ｄ）硫黄の不在下での前記混合物を硬化するステップと
を含むことを特徴とする方法。
【請求項２８】
前記少なくとも１つのエラストマー物質は、天然ゴム（ＮＲ）ポリイソプレン、ポリブタジエン（ＢＲ）、ポリイソプレン、ポリクロロプレン、ポリウレタン、アクリルポリマーまたはコポリマー（ＡＣＭ）、合成シリコンゴム、スチレン／ブタジエンコポリマーゴム（ＳＢＲ）、イソブチレン−イソプレンを含むブチルゴム、ニトリルブタジエンゴム（ＮＢＲ）、水素化ニトリルブタジエンゴム（ＨＮＢＲ）、スチレンエチレンブチレンスチレン（ＳＥＢＳ）、エチレンプロピレンジエンターポリマー（ＥＰＤＭ）、エチレンプロピレンコポリマー（ＥＰＭ）、ハロゲン化イソブテンイソプレンゴム（ＣＩＩＲ）、エピクロロヒドリン（ＥＣＯ）、エチレンプロピレンゴム（ＥＰＲ）、アクリロニトリルブタジエンスチレン（ＡＢＳ）、エチレン酢酸ビニル（ＥＶＡ）、飽和エチレン酢酸ビニル（ＥＶＭ）、ポリエチレン（ＰＥ）、スチレンブタジエンスチレン（ＳＢＳ）、スチレンイソプレンスチレン（ＳＩＳ）、ポリオレフィンエラストマー（ＰＯＥ）、ポリクロロプレン（ＣＲ）、熱可塑性エラストマー（ＴＰＥ）、塩素化ポリエチレン（ＣＭ）、ポリクロロトリフルオロエチレン（ＣＦＭ）、クロロスルホン化ポリエチレン（ＣＳＭ）、フルオロシリコンゴム（ＦＶＭＱ）、メチルビニルシリコンゴム（ＭＶＱ）、フェニルビニルメチルシリコンゴム（ＰＶＭＱ）、シリコンゴム（ＶＭＯ）、フェニルメチルシリコンゴム（ＰＶＭＯ）、フェニルシリコンゴム（ＰＭＯ）、フルオロカーボンエラストマー（ＦＫＭ）、およびそれらの組み合わせからなる群から選択されることを特徴とする請求項２７に記載の方法。
【請求項２９】
前記エラストマー物質は、天然ゴムとポリブタジエンとの組み合わせを含むことを特徴とする請求項２７に記載の方法。
【請求項３０】
前記エラストマー物質は、２０重量％から７０重量％の天然ゴムと２０重量％から７０重量％のポリブタジエンとの組み合わせを含むことを特徴とする請求項２９に記載の方法。
【請求項３１】
前記エラストマー物質は、５０重量％の天然ゴムと５０重量％のポリブタジエンとの組み合わせを含むことを特徴とする請求項３０に記載の方法。
【請求項３２】
前記放射線不透過性物質は、原子番号４０以上の原子番号を有する元素からなる群から選択されることを特徴とする請求項２７に記載の方法。
【請求項３３】
前記放射線不透過性物質は、ビスマス、タングステン、バリウム、鉛、ヨウ素、スズ、およびそれらの組み合わせからなる群から選択されることを特徴とする請求項３２に記載の方法。
【請求項３４】
前記放射線不透過性物質は、金属粒子、金属酸化物、金属塩、またはそれらの組み合わせであることを特徴とする請求項３２に記載の方法。
【請求項３５】
前記放射線不透過性物質は、酸化鉛粉末であることを特徴とする請求項３２に記載の方法。
【請求項３６】
前記エラストマーマトリックスは、少なくとも１つの前記エラストマー物質を３０重量％以下含むことを特徴とする請求項２７に記載の方法。
【請求項３７】
前記エラストマーマトリックスは、少なくとも１つの前記放射線不透過性物質を少なくとも７０重量％含むことを特徴とする請求項２７に記載の方法。
【請求項３８】
前記エラストマーマトリックスは、少なくとも１つの前記放射線不透過性物質を少なくとも８０重量％含むことを特徴とする請求項２７に記載の方法。
【請求項３９】
前記エラストマーマトリックスは、少なくとも１つの前記放射線不透過性物質を少なくとも８５重量％含むことを特徴とする請求項２７に記載の方法。
【請求項４０】
前記混合物は、硫黄の不在下で硬化されることを特徴とする請求項２７に記載の方法。
【請求項４１】
放射線不透過性の多積層されたエラストマー材料であって、
少なくとも３つの層を含み、
少なくとも１つの前記層は、少なくとも１つの高原子番号の放射線不透過性物質またはその混合体を高い比率で含む軽量のエラストマーマトリックスであることを特徴とする「放射線不透過性の多積層されたエラストマー材料。
【請求項４２】
少なくとも１つの前記層は、多孔性の中間のマトリックスであることを特徴とする請求項４１に記載の放射線不透過性の多積層されたエラストマー材料。
【請求項４３】
前記多孔性の中間のマトリックスは、材料の変形および破断機械的抵抗を上昇させるために繊維性の材料から作られた強化格子であることを特徴とする請求項４２に記載の放射線不透過性の多積層されたエラストマー材料。
【請求項４４】
前記強化格子は、天然もしくは合成繊維またはその組み合わせから作られることを特徴とする請求項４３に記載の放射線不透過性の多積層されたエラストマー材料。
【請求項４５】
前記強化格子は、高引張ポリエステルまたはその混合体から形成されることを特徴とする請求項４４に記載の放射線不透過性の多積層されたエラストマー材料。
【請求項４６】
前記強化格子は、直径０．０１ｍｍから１０ｍｍの細孔を有してよいことを特徴とする請求項４３に記載の放射線不透過性の多積層されたエラストマー材料。
【請求項４７】
前記強化格子は、直径０．１ｍｍから２ｍｍの細孔を有してよいことを特徴とする請求項４３に記載の放射線不透過性の多積層されたエラストマー材料。
【請求項４８】
前記強化格子は、太さ０．１ｍｍから２ｍｍの繊維線を有してよいことを特徴とする請求項４３に記載の放射線不透過性の多積層されたエラストマー材料。
【請求項４９】
少なくとも１つの前記中間の多孔性マトリックスは、粘着性物質またはニカワを使用せずに、少なくとも１つの前記軽量のエラストマーマトリックスに対して堅く組み合わされてまたはキャストされることを特徴とする請求項４２に記載の放射線不透過性の多積層されたエラストマー材料。
【請求項５０】
少なくとも１つの前記中間の多孔性マトリックスは、加硫過程の間、圧力をかけることによって、少なくとも１つの前記軽量のエラストマーマトリックスに対して、堅く組み合わされてまたはキャストされることを特徴とする請求項４２に記載の放射線不透過性の多積層されたエラストマー材料。
【請求項５１】
少なくとも１つの前記層は、前記多積層されたエラストマー材料の外側に適用できる外側のエラストマー層であることを特徴とする請求項４１に記載の放射線不透過性の多積層されたエラストマー材料。
【請求項５２】
前記外側のエラストマー層は、天然もしくは合成ゴムまたは柔軟な熱可塑性物質またはそれらの組み合わせからなる群から選択されることを特徴とする請求項５１に記載の放射線不透過性の多積層されたエラストマー材料。
【請求項５３】
前記外側のエラストマー層は、天然ゴム（ＮＲ）ポリイソプレン、ポリブタジエン（ＢＲ）、ポリイソプレン、ポリクロロプレン、ポリウレタン、アクリルポリマーまたはコポリマー（ＡＣＭ）、シリコン合成ゴム、スチレン／ブタジエンコポリマーゴム（ＳＢＲ）、イソブチレン−イソプレンを含むブチルゴム、ニトリルブタジエンゴム（ＮＢＲ）、水素化ニトリルブタジエンゴム（ＨＮＢＲ）、スチレンエチレンブチレンスチレン（ＳＥＢＳ）、エチレンプロピレンジエンターポリマー（ＥＰＤＭ）、エチレンプロピレンコポリマー（ＥＰＭ）、ハロゲン化イソブテンイソプレンゴム（ＣＩＩＲ）、エピクロロヒドリン（ＥＣＯ）、エチレンプロピレンゴム（ＥＰＲ）、アクリロニトリルブタジエンスチレン（ＡＢＳ）、エチレン酢酸ビニル（ＥＶＡ）、飽和エチレン酢酸ビニル（ＥＶＭ）、ポリエチレン（ＰＥ）、スチレンブタジエンスチレン（ＳＢＳ）、スチレンイソプレンスチレン（ＳＩＳ）、ポリオレフィンエラストマー（ＰＯＥ）、ポリクロロプレン（ＣＲ）、熱可塑性エラストマー（ＴＰＥ）、塩素化ポリエチレン（ＣＭ）、ポリクロロトリフルオロエチレン（ＣＦＭ）、クロロスルホン化ポリエチレン（ＣＳＭ）、フルオロシリコンゴム（ＦＶＭＱ）、メチルビニルシリコンゴム（ＭＶＱ）、フェニルビニルメチルシリコンゴム（ＰＶＭＱ）、シリコンゴム（ＶＭＯ）、フェニルメチルシリコンゴム（ＰＶＭＯ）、フェニルシリコンゴム（ＰＭＯ）、フルオロカーボンエラストマー（ＦＫＭ）、ポリ塩化ビニル（ＰＶＣ）、ポリプロピレン（ＰＰ）、オレフィンスルホン酸塩（ＯＳ）、ポリエチレン（ＰＥ）、ポリエステルウレタン（ＡＵ）、ポリエーテルウレタン（ＥＵ）、それらの混合体からなる群から選択されることを特徴とする請求項４１に記載の放射線不透過性の多積層されたエラストマー材料。
【請求項５４】
前記外側のエラストマー層は、１０重量％から５０重量％のニトリルブタジエンゴム（ＮＢＲ）と５０重量％から９０重量％のポリクロロプレン（ＣＲ）との混合体を含むことを特徴とする請求項５０に記載の放射線不透過性の多積層されたエラストマー材料。
【請求項５５】
前記少なくとも３つの層が、外側のエラストマー層、少なくとも１つの中間の多孔性マトリックス、および少なくとも１つの前記軽量のエラストマーマトリックスであり、前記外側のエラストマー層、前記中間の多孔性マトリックス、および前記軽量のエラストマーマトリックスは、加硫過程の間、圧力をかけることによって、共に堅く組み合わされてまたはキャストされることを特徴とする請求項４１に記載の放射線不透過性の多積層されたエラストマー材料。
【請求項５６】
前記外側のエラストマー層、少なくとも１つの前記中間の多孔性マトリックス、および少なくとも１つの前記軽量のエラストマーマトリックスは、複合的な配置で配列できることを特徴とする請求項５５に記載の放射線不透過性の多積層されたエラストマー材料。
【請求項５７】
前記外側のエラストマー層は、幅広い範囲の色を有する材料および物品を製造するために、複数の着色剤を組み込んでもよいことを特徴とする請求項５１に記載の放射線不透過性の多積層されたエラストマー材料。
【請求項５８】
前記加硫過程は、硫黄の不在下で起こることを特徴とする請求項５５に記載の放射線不透過性の多積層されたエラストマー材料。
【請求項５９】
前記加硫過程は、少なくとも１つの有機過酸化物またはその混合体の使用によって促進されることを特徴とする請求項５５に記載の放射線不透過性の多積層されたエラストマー材料。
【請求項６０】
少なくとも１つの有機過酸化物は、０．１重量％から１０重量％の量で、外側のエラストマー層に加えられることを特徴とする請求項５９に記載の放射線不透過性の多積層されたエラストマー材料。
【請求項６１】
少なくとも１つの有機過酸化物は、前記外側のエラストマー層のエラストマー分子鎖の間の架橋した炭素−炭素結合を促進することを特徴とする請求項５９に記載の放射線不透過性の多積層されたエラストマー材料。
【請求項６２】
少なくとも３つの層を含む、柔軟で、多積層された、網状に炭素−炭素結合したエラストマー材料であって、
少なくとも１つの前記層は、少なくとも１つの高原子番号の放射線不透過性物質またはその混合体を高い比率で含む、軽量のエラストマーマトリックスであることを特徴とするエラストマー材料。
【請求項６３】
請求項６２に記載の架橋した炭素−炭素結合を有する多積層された柔軟なエラストマー材料であって、前記エラストマー材料は、硫黄を含まないことを特徴とする多積層された柔軟なエラストマー材料。
【請求項６４】
前記硫黄を含まない放射線不透過性の多積層されたエラストマー材料からの硫黄塩の前記外側のエラストマー層への移行が存しないことにより、染みおよび分解に対して抵抗性にすることを特徴とする請求項６３に記載の放射線不透過性の多積層されたエラストマー材料。
【請求項６５】
前記エラストマー材料は、エラストマー層を含み、
前記エラストマー層は、化学的および物理的要因に対してならびにＵＶ放射線に対して抵抗性であることを特徴とする請求項６１に記載の放射線不透過性の多積層されたエラストマー材料。
【請求項６６】
放射線不透過性の多積層されたエラストマー材料の製造方法であって、
（ａ）少なくとも１つの高原子番号の放射線不透過性物質またはその混合体を高い比率で含む、少なくとも１つの軽量のエラストマーマトリックスを選択するステップと、
（ｂ）少なくとも１つの中間の多孔性層を選択するステップと、
（ｃ）少なくとも１つの外側の柔軟なマトリックスを選択するステップと、
（ｄ）硫黄の不在下での前記エラストマーマトリックス、前記多孔性層、および前記柔軟なマトリックスを同時に圧縮および硬化するステップと
を含むことを特徴とする放射線不透過性の多積層されたエラストマー材料の製造方法。
【請求項６７】
前記エラストマーマトリックス、前記多孔性層、および前記柔軟なマトリックスは、粘着性物質またはニカワを使用せずに、共に圧縮されて、多積層されたエラストマー材料となることを特徴とする請求項６６に記載の方法。
【請求項６８】
前記多積層された材料は、前記エラストマーマトリックス、前記多孔性層、および前記柔軟なマトリックスの厚さを変えて製造され得ることを特徴とする請求項６６に記載の方法。
【請求項６９】
前記エラストマーマトリックスは、０．１ｍｍから１００ｍｍの厚さを有してよいことを特徴とする請求項６８に記載の方法。
【請求項７０】
前記エラストマーマトリックスは、０．３ｍｍから５ｍｍの厚さを有してよいことを特徴とする請求項６８に記載の方法。
【請求項７１】
前記外側の柔軟なマトリックスは、０．１ｍｍから１００ｍｍの厚さを有してよいことを特徴とする請求項６８に記載の方法。
【請求項７２】
前記外側の柔軟なマトリックスは、０．１ｍｍから２ｍｍの厚さを有してよいことを特徴とする請求項６８に記載の方法。
【請求項７３】
請求項６６に記載の方法により製造された多積層されたエラストマー材料から作られた物品。
【請求項７４】
前記物品は、ヒトの身体またはその部分を覆うために使用される衣類または物品であることを特徴とする請求項７３に記載の物品。
【請求項７５】
前記物品は、放射線治療および診断テストにおいて使用されるＸ線、電離線および放射線に対する防護またはバリアーとして使用されることを特徴とする請求項７３に記載の物品。
【請求項７６】
炭素−炭素結合を有する、多積層された、柔軟で放射線不透過性のエラストマー材料の製造方法であって、
（ａ）少なくとも１つの高原子番号の放射線不透過性物質またはその混合体を高い比率で含む、少なくとも１つの軽量のエラストマーマトリックスを選択するステップと、
（ｂ）少なくとも１つの中間の多孔性マトリックスを選択するステップと、
（ｃ）少なくとも１つの外側の柔軟なマトリックスを選択するステップと、
（ｄ）同時に圧縮および有機過酸化物またはその混合体からなる群から選択される少なくとも１つの加硫剤により前記エラストマーマトリックス、前記多孔性マトリックス、および前記柔軟なマトリックスを硬化するステップと
を含むことを特徴とする方法。
【国際調査報告】
2014519426.tif 000009
2014519426.tif 000010
2014519426.tif 000011